(57)【特許請求の範囲】
【請求項１】
常温で液状のアルキレンオキサイド鎖を有するポリオール又は／及び常温で液状のアルキレンオキサイド鎖を有するポリウレタンポリオールプレポリマーと、常温で液状のアルキレンオキサイド鎖を有するポリウレタンポリイソシアネートプレポリマーとを反応させて得られるポリウレタンゲルであって、ゲルの柔軟性を高める有機分散媒としてアルキレンオキサイドの末端をメトキシもしくはエトキシで封鎖したポリエチレングリコール、ポリプロピレングリコール、両者の共重合体などのオリゴマー、あるいはプロピレンカーボネートなどの環状カーボネート、あるいは高級アルコールのエステル化物のいずれかが含まれており、圧縮変形時の２０％モジュラスの値が５０〜７５０ｇ／ｃｍ２の範囲にあることを特徴とするマネキン用弾性ゲル。
【請求項２】
有機分散媒が３０〜９０重量％含まれている請求項１に記載のマネキン用弾性ゲル。
【請求項３】
圧縮変形時の２０％モジュラスの値が２５０〜７５０ｇ／ｃｍ２の範囲にある請求項１又は請求項２に記載のマネキン用弾性ゲル。
【請求項４】
圧縮変形時の２０％モジュラスの値が５０〜３５０ｇ／ｃｍ２の範囲にある請求項１又は請求項２に記載のマネキン用弾性ゲル。
【請求項５】
１０ｍｍ径のプローブで２０％圧縮変形した後、プローブを除去すると０．５秒以内に元の形状に復元する請求項１又は請求項２に記載のマネキン用弾性ゲル。
【発明の詳細な説明】
【０００１】
【発明の属する技術分野】
本発明は、人体の軟組織に良く似た柔軟性と弾力性を有するソフトなマネキンを製作する場合に好適に用いられるマネキン用弾性ゲルに関する。
【０００２】
【従来の技術】
従来のマネキンは、合成樹脂、繊維強化樹脂あるいは紙などの成形材料を人体の形状に成形したものであり、その形状は人体に酷似させているが、柔軟性に全く欠けたハードなマネキンであった。
【０００３】
しかしながら、柔軟性のないハードなマネキンは、例えば人間の外形に酷似するように三次元的にコンピューターシミュレーションして造られたブラジャーなどの下着を装着しても、乳房、臀部、腹部などの特に軟らかい人体部分に相当する箇所の形状が下着にフィット（形状適合）しないため、その下着の装着によって購入者のボディー形状にどのように変化して形状が変化するのか、或は、その下着が如何にボディーにフィットするものであるのか、といった装着時の真の良否を判断することができないという問題が残されていた。
【０００４】
そのため、高級下着を装着したハードなマネキンからは、実際の購入者の軟組織の形状適合性が正確に判断できず、いちいち試着してボディー形状の変化やフィット性の良否を調べる必要があった。けれども、上記のような試着は煩雑であり、試着した下着は汚れるので商品価値を失うという事情から、人体に酷似した形状と柔軟性、特に乳房、腹部、臀部が人体のような柔軟性を持ったソフトなマネキンの開発が近年待望されていた。
【０００５】
【発明が解決しようとする課題】
本発明は上記の問題に対処すべくなされたもので、ソフトなマネキンを製作する場合に好適に使用される、人体の軟組織とほぼ同様の柔軟性と弾力性を備えたマネキン用弾性ゲルの提供を解決課題とするものである。
【０００６】
【課題を解決するための手段】
上記課題を解決するため、本発明の請求項１に係るマネキン用弾性ゲルは、常温で液状のアルキレンオキサイド鎖を有するポリオール又は／及び常温で液状のアルキレンオキサイド鎖を有するポリウレタンポリオールプレポリマーと、常温で液状のアルキレンオキサイド鎖を有するポリウレタンポリイソシアネートプレポリマーとを反応させて得られるポリウレタンゲルであって、ゲルの柔軟性を高める有機分散媒としてアルキレンオキサイドの末端をメトキシもしくはエトキシで封鎖したポリエチレングリコール、ポリプロピレングリコール、両者の共重合体などのオリゴマー、あるいはプロピレンカーボネートなどの環状カーボネート、あるいは高級アルコールのエステル化物のいずれかが含まれており、圧縮変形時の２０％モジュラスの値が５０〜７５０ｇ／ｃｍ２の範囲にあることを特徴とするものである。
【０００７】
この弾性ゲルは、アルキレンオキサイド鎖のセグメントで三次元ネットワークに構造化された内部貫入型（ＩＰＮ：ｉｎｔｅｒｐｅｎｅｔｕｒａｔｅｄ）のセグメント化ポリウレタン中に有機分散媒を含有させたものであって、後述するように、ポリオール成分とポリイソシアネート成分の反応比を末端の官能基の比率、すなわちＯＨ／ＮＣＯの価で規制したり、アルキレンオキサイド鎖のセグメント長を調整したり、三次元ネットワークの網目鎖濃度を調節したり、有機分散媒の含有量を調節することによって、圧縮変形時の２０％モジュラスの値を５０〜７５０ｇ／ｃｍ２  の範囲にコントロールしたものである。
【０００８】
ポリオール成分としては、下記構造式（１）〜（４）に示すものが使用され、ポリイソシアネート成分としては、下記構造式（５）〜（９）に示すものが使用される。
【０００９】
【化１】
0003614316.tif 000002
（但し、構造式（１）〜（４）において、Ｒ１，Ｒ２はアルキル化合物、脂環式化合物、芳香族化合物のいずれかであり、（ＡＯ）はアルキレンオキサイド鎖であり、Ｒは水素原子もしくはアルキル化合物、脂環式化合物、芳香族化合物のいずれかであり、ｌは１又は４の整数である。）
【００１０】
【化２】
0003614316.tif 000003
（但し、構造式（５）〜（９）において、（ＡＯ）はアルキレンオキサイド鎖であり、Ｒはアルキル基、脂環式化合物、芳香族化合物のいずれかであり、ｌは１又は４の整数である。）
【００１１】
構造式（１）は、ポリエーテルポリオールとジイソシアネートとの反応物であるポリウレタンポリオールプレポリマーであり、両末端成分がポリエーテルポリオールであり、両末端が−ＯＨ基である。ここに使用するジイソシアネート化合物は、後述するポリウレタンポリイソシアネートプレポリマーの中のそれと同じものであり、例えばフェニレンジイソシアネート、２，２，４−トルイレンジイソシアネート（ＴＤＩ）、４，４′−ジフェニルメタンジイソシアネート（ＭＤＩ）、ナフタリン１，５−ジイソシアネート、ヘキサメチレンジイソシアネート（ＨＭＤＩ）、テトラメチレンジイソシアネート（ＴＭＤＩ）、リジンジイソシアネート、キシリレンジイソシアネート（ＸＤＩ）、水添加ＴＤＩ、水添加ＭＤＩ、ジシクロヘキシルジメチルメタンｐ，ｐ′−ジイソシアネート、ジエチルフマレートジイソシアネート、イソホロンジイソシアネート（ＩＰＤＩ）等が任意に使用できる。
【００１２】
また、構造式（２）はグリセロール（ｌ＝１）又はソルビトール（ｌ＝４）にポリエーテルポリオールを付加したものである。
【００１３】
構造式（３）はトリメチロールプロパンにポリエーテルを付加したものであり、同様に１，２，６−ヘキサントリオールやトリメチロールエタン、ペンタエリスリトール、ポリグリセリンやその部分エステルなどの多価アルコールとポリエーテルポリオールの付加物も使用できる。
【００１４】
構造式（４）はアルキレンオキサイド鎖を有するポリエーテルポリオールであって、両末端が−ＯＨ基の場合と、片末端がアルキル基、芳香族基などで封鎖されている場合があり、市販品として容易に入手できる。
【００１５】
構造式（５）はトリメチロールプロパンにジイソシアネートを反応させて得られるトリイソシアネートの２分子を（ＡＯ）の１分子で２量化した４官能のテトライソシアネートであり、このトリメチロールプロパンの代わりにグリセロールを用いたものが構造式（６）のテトライソシアネートである。この種のテトライソシアネートは、（ＡＯ）の２分子又は３分子とトリイソシアネートの２分子との反応では得られないので、（ＡＯ）の量を化学等量より少なくして反応を微妙に調節する必要がある。そのため、未反応のトリイソシアネートが混在するが、これがポリオールと反応するとセグメント化ポリウレタン分子の大きさにバラツキが生じ、弾性ゲルの弾力性をコントロールするのに都合の良い方へ作用することもある。
【００１６】
構造式（７）は構造式（２）のポリオールにジイソシアネートを反応させたもので、３官能か６官能であり、また、構造式（８）は同様に構造式（３）のポリオールにジイソシアネートを反応させたもので、３官能である。構造式（９）はポリエーテルポリオールとジイソシアネートの反応物で２官能である。
【００１７】
アルキレンオキサイド鎖（ＡＯ）を構成する化合物としては、例えばポリメチレングリコール、ポリエチレングリコール、ポリプロピレングリコール、ポリブチレングリコール、ポリテトラメチレングリコール、ポリペンタメチレングリコール、ポリヘキサメチレングリコール、ポリヘプタメチレングリコール等を挙げることができるが、このうち常温で液状物質として入手しやすいものはポリエチレングリコール、ポリプロピレングリコール、低分子量のポリテトラメチレングリコールである。また、これらの共重合体、例えば下記構造式（１０）（１１）で示されるポリマーも使用できる。
【００１８】
【化３】
0003614316.tif 000004
（但し、ｌ，ｍ，ｎは１以上の整数である。）
【００１９】
これらの共重合体はブロックコポリマー、ランダムコポリマーのいずれであっもよく、また、一つのプレポリマー中のセグメントが異なった種類のアルキレンオキサイド鎖で構成されていてもよい。
【００２０】
以上のようなポリオール成分及びポリイソシアネート成分の分子量の範囲は、アルキレンオキサイドやイソシアネートの種類、分子形状、及び（ＡＯ）がホモポリマーであるかコポリマーであるか等によって広い範囲で変わるが、ポリウレタンポリオールプレポリマーで大略７００〜１００００、ポリオールで大略１５０〜６０００、ポリウレタンポリイソシアネートプレポリマーで大略５００〜１００００であり、好ましくは各々大略１０００〜６０００、２００〜３０００、８００〜５０００の範囲で選択できる。
【００２１】
ポリウレタンゲルの柔軟性や弾力性は、ポリオール成分とポリイソシアネート成分との反応比を末端の官能基の比率、すなわちＯＨ／ＮＣＯの価で規制することによってコントロールすることが可能であり、一般にＯＨ／ＮＣＯの価が高くなるほど変形モジュラスの値が低下する。ＯＨ／ＮＣＯの価が１未満では未反応の−ＮＣＯによって後反応が生じるようになり、５を越えるとゲルの形成が困難となるので、一般的にはＯＨ／ＮＣＯの価を１〜５の範囲内に設定することが可能であるが、人体の軟組織に良く似た柔軟性や弾力性を有するポリウレタンゲルを得るためには、ＯＨ／ＮＣＯの価を１．３〜４．０の範囲、好ましくは１．５〜３．５の範囲に調節するのが良い。
【００２２】
また、ポリウレタンゲルの柔軟性や弾力性はアルキレンオキサイド鎖（ＡＯ）のセグメント長によって変化し、一般にセグメント長が長くなるほど柔軟性が増す。従って、アルキレンオキサイド鎖（ＡＯ）を構成する前記化合物の分子量を調節することによって、ポリウレタンゲルの柔軟性を人体の軟組織のそれに近づけることが可能であり、例えば、（ＡＯ）がポリエチレングリコールの場合は、Ｍｗ：１５０〜８００、好ましくはＭｗ：２００〜６００のものを、また、ポリプロピレングリコールの場合は、Ｍｗ：２００〜３０００、好ましくはＭｗ：１０００〜２０００のものを、また、ポリテトラメチレングリコールの場合は、Ｍｗ：２００〜１０００、好ましくはＭｗ：４００〜８００のものを使用することによって、人体の軟組織に良く似た柔軟性と弾力性を備えたポリウレタンゲルを得ることができる。
【００２３】
更に、ポリウレタンゲルの柔軟性や弾力性は、三次元ネットワークの網目鎖濃度によっても変化し、一般に網目鎖濃度が高くなるほど柔軟性が低下する。三次元ネットワークのポリウレタンゲルを得るためには、ポリオール成分とポリイソシアネート成分の何れか一方が２官能以上、他方が３官能以上である組合わせを採用すればよいが、双方の成分が各々５官能以上になると網目鎖濃度が高くなりすぎて、人体の軟組織に良く似た柔軟性と弾力性を備えたポリウレタンゲルを得ることが困難になるので、何れか一方の成分が２〜４官能、他方の成分が３〜４官能である組合わせを採用することが好ましい。
【００２４】
このポリウレタンゲルに含有させる有機分散媒は、ゲルの柔軟性を高める働きをするものであって、例えば、アルキレンオキサイドの末端をメトキシやエトキシで封鎖したポリエチレングリコール、ポリプロピレングリコールあるいは両者の共重合体（ブロックでもランダムでもよい）のオリゴマー、プロピレンカーボネートなどの環状カーボネート、酢酸ｎ−オクチル、酢酸ｎ−デシルなどの高級アルコールのエステル化物など、ポリウレタンの構成成分と反応しない高沸点の溶媒が使用できる。
【００２５】
かかる有機分散媒の含有割合は３０〜９０重量％の範囲内とする必要があり、３０重量％未満ではポリウレタンゲルの柔軟性が不足するようになる。一方、９０重量％を越えるとゲル化が困難になり、保形性を有するポリウレタンゲルが形成されなくなる。有機分散媒の好ましい含有割合は、分散媒の種類によっても異なるが、４０〜７０重量％である。
【００２６】
本発明のマネキン用弾性ゲルを構成する有機分散媒含有ポリウレタンゲルは、上述したように、ポリオール成分とポリイソシアネート成分の反応比を末端の官能基の比率、すなわちＯＨ／ＮＣＯの価で規制したり、アルキレンオキサイド鎖のセグメント長を調整したり、三次元ネットワークの網目鎖濃度を調節したり、有機分散媒の含有量を調節することによって、圧縮変形時の２０％モジュラスの値を５０〜７５０ｇ／ｃｍ２  の範囲にコントロールしたものである。
【００２７】
このように２０％モジュラスの値が５０〜７５０ｇ／ｃｍ２  の範囲にある有機分散媒含有ポリウレタンゲルは、人体の軟組織の部位に良く似た柔軟性と弾力性を備え、ヒドロゲルのように風乾によりゲルから分散媒である水が飛散して硬いキセロゲルに経時変化することがなく、その柔軟性と弾力性を維持するので、好ましく用いられる。
【００２８】
特に、圧縮変形時の２０％モジュラスの値が５０〜３５０ｇ／ｃｍ２  の範囲にある有機分散媒含有ポリウレタンゲルは、人体の極めて柔軟な乳房などの脂肪質の部位に良く似た柔軟性と弾力性を備え、有機分散媒を含んで今にも流動しそうな極めて柔軟なポリウレタンゲルであるにもかかわらず、三次元ネットワークの網目鎖構造をもつために、外力を加えてこれを除去すると、変形していたポリウレタンゲルが瞬時のうち（０．５秒以内）に元の形状に復元できる低モジュラスの反撥力を有し、乳房などの脂肪質の部位に酷似した復元挙動を示す。従って、この弾性ゲルは、マネキンの乳房、腹部、臀部など、柔軟性が強く要求される部位を製作する材料として好適に使用される。
【００２９】
これに対し、圧縮変形時の２０％モジュラスの値が２５０〜７５０ｇ／ｃｍ２  の範囲にある有機分散媒含有ポリウレタンゲルは、人体の筋肉に良く似た柔軟性と弾力性を有し、外力を加えてこれを除去すると、変形していたポリウレタンゲルが瞬時（０．５秒以内）に元の形状に復元できる反撥力を有し、筋肉に酷似した復元挙動を示す。従って、この弾性ゲルは、マネキンの乳房、腹部、臀部などを除いた柔軟性が強く要求されない筋肉質の部位を製作する材料として好適に使用される。
【００３０】
尚、この有機分散媒含有ポリウレタンゲルは、ポリオール成分とポリイソシアネート成分と有機分散媒との混合物を注型し、加熱下又は常温下にポリオール成分とポリイソシアネート成分を反応させることによって、容易に得ることができる。その場合、触媒として例えばジブチル錫ジラウレートや、トリアルキルアミン、トリエチレンジアミンなどの第３級アミンを適量（略０．０１〜１．０重量％程度）加えて反応速度を調節してもよい。
【００３１】
以上の実施例はポリウレタンゲルを用いた弾性ゲルについて説明したものであるが、その他の弾性ゲルも使用される。例えばアクリルゲルやポリビニルアルコールゲルに、水やアルコール等の前記ゲルに親和性のある分散媒を添加して、圧縮変形時の２０％モジュラスの値を５０〜７５０ｇ／ｃｍ２  となし、外圧を除去したときに元の形状に復元する時間が瞬時（０．５秒以内）であるゲルを作製して、これを使用することも理論的にはできる。しかし、このような前記ゲルを使用する場合において、水等の分散媒が飛散する恐れがあり、マネキン作製時に該ゲルの表面を外皮用フィルムで覆うことにより、分散媒の飛散を防止しなければならない。それでも長期には水分の飛散は不可避であり、キセロゲル化して硬くなる危惧が多いに残る。更には、シリコンゲルも使用することができるが、コストが極めて高くつくので実用的でない。
【００３２】
次に、本発明のマネキン用弾性ゲルでマネキン（女性の上半身正面像）を製造する一方法について、図１を参照しながら説明する。
【００３３】
まず、人体の筋肉に良く似た柔軟性と弾力性を有する有機分散媒含有ポリウレタンゲル（圧縮変形時の２０％モジュラスの値が２５０〜７５０ｇ／ｃｍ２  の範囲にあるもの）を形成するための第一の材料３０（未反応のポリオール成分とポリイソシアネート成分と有機分散媒との混合物）と、人体の乳房などの脂肪質の部位に良く似た柔軟性と弾力性を有する有機分散媒含有ポリウレタンゲル（圧縮変形時の２０％モジュラスの値が上記のゲルより小さく５０〜３５０ｇ／ｃｍ２  の範囲にあるもの）を形成するための第二の材料４０（未反応のポリオール成分とポリイソシアネート成分と有機分散媒との混合物）をそれぞれ調製する。
【００３４】
そして、図１（ａ）に示すように、女性の上半身正面像の鋳型５に、予め女性の上半身正面形状を模倣した形状に成形された軟質の外皮用フィルム１をセットすると共に、予め成形されたプラスチック製の硬質のコアー材２を、ゲル層の厚み分をひかえて外皮用フィルム１の内側にセットする。
【００３５】
次いで、図１（ｂ）に示すように柔軟な乳房に相当する箇所に第二の材料４０を注入して加熱硬化させることにより、乳房に非常に良く似た柔軟性と弾力性を有する第二の有機分散媒含有ポリウレタンゲル４のゲル層を形成する。
【００３６】
更に、図１（ｃ）に示すように第一の材料３０を、コアー材２と外皮用フィルム１との間、及び、コアー材２と第二の有機分散媒含有ポリウレタンゲル４との間に注入して加熱硬化させることにより、筋肉に良く似た柔軟性と弾力性を有する第一の有機分散媒含有ポリウレタンゲル３のゲル層を形成する。
【００３７】
上記のように第二の有機分散媒含有ポリウレタンゲル４のゲル層と、第一の有機分散媒含有ポリウレタンゲル３のゲル層を形成すると、これらのゲル３，４の粘着力によって外皮用フィルム１やコアー材２が粘着一体化され、図１（ｄ）に示すように脱型すると女性の上半身正面像のマネキンＭが得られる。
【００３８】
尚、軟質の外皮用フィルム１としては、ねじり剛性が１００〜１１００ｋｇｆ／ｃｍ２  （ＪＩＳ  Ｋ−６７３０）である、低密度または中密度ポリエチレン、エチレン−酢酸ビニル、ポリウレタン、シリコーンなどの厚さ５０〜５００μｍ程度の軟質合成樹脂フィルムが好適に使用される。
【００３９】
以上のような女性の上半身正面像のマネキンＭにブラジャーを装着すると、乳房に相当する箇所やその周辺箇所の形状変化が、ブラジャーを装着したときの女性の乳房やその周辺部分の変化に酷似するため、このマネキンＭの形状変化を見れば、女性にブラジャーを装着したときのバスト形状の変化や、ブラジャーのフィット性の良否などを、かなり正確に予測することが可能となり、従来のハードなマネキンに装着したときには到底得ることができなかったリアルな肉質感が得られ、下着のサイズ、形状などの適切性が現実のものとして把握できる。
【００４０】
【発明の実施の形態】
次に、本発明に係るマネキン用弾性ゲルの実施例と比較例を挙げる。
【００４１】
［実施例１］
ポリオール成分としてのポリプロピレングリコール（Ｍｗ：１５００）に対し、ポリイソシアネート成分として、トリメチロールプロパンにポリプロピレングリコールを付加してこれにヘキサメチレンジイソシアネートを反応させて得られた三官能のトリイソシアネート（Ｍｗ：３１００）を、ＯＨ／ＮＣＯの価が１．５となる割合で配合し、更に、有機分散媒として、テトラエチレンオキシドの両末端をメトキシ基で封鎖したテトラグライムを６０重量％含有させて、ゲル形成用材料を調製した。そして、このゲル形成用材料を型内に充填し、５５℃で５時間反応させてマネキン用弾性ゲルを得た。
【００４２】
この弾性ゲルを５×５×５ｃｍに切断した試料について、１０ｍｍ径のプローブを用いて圧縮速度５ｍｍ／ｍｉｎの条件下に圧縮変形試験（ＪＩＳ  Ｋ−７２０８）を行い、応力−圧縮変形曲線を求めたところ、図２のグラフに示す曲線（イ）が得られた。そして、この曲線（イ）に基づいて２０％モジュラスの値を算出すると、約５５０ｇ／ｃｍ２  であった。
【００４３】
この弾性ゲルは、指先で押圧すると人体の筋肉に良く似た柔軟性と弾力性があり、１０ｍｍ径のプローブで２０％圧縮変形した後、プローブを除去すると瞬時（０．５秒以内）に復元する反撥力を有していた。
【００４４】
［実施例２］
実施例１で用いたポリプロピレングリコールとトリイソシアネートを、ＯＨ／ＮＣＯの価が２．０となる割合で配合し、更に、テトラグライムを６５重量％含有させてゲル形成用材料を調製した。そして、このゲル形成用材料を型内に充填し、実施例１と同様の条件で反応させてマネキン用弾性ゲルを得た。
【００４５】
この弾性ゲルについて実施例１と同様にして応力−圧縮変形曲線を求めたところ、図２のグラフに示す曲線（ロ）が得られた。そして、この曲線（ロ）に基づいて２０％モジュラスの値を算出すると、約１２５ｇ／ｃｍ２  であった。
【００４６】
この弾性ゲルは、指先で押圧すると女性の乳房などの脂肪質の部位に良く似た柔軟性と弾力性があり、極めて柔軟であるにも拘らず、１０ｍｍ径のプローブで２０％圧縮変形した後、プローブを除去すると、瞬時（０．５秒以内）に復元する柔軟な反撥力を有していた。
【００４７】
［比較例１］
実施例１で用いたポリプロピレングリコールとトリイソシアネートを、ＯＨ／ＮＣＯの価が２．０となる割合で配合してゲル形成用材料を調製した。そして、このゲル形成用材料を型内に充填し、実施例１と同様の条件で反応させて弾性ゲルを得た。
【００４８】
この弾性ゲルについて実施例１と同様にして応力−圧縮変形曲線を求めたところ、図２のグラフに示す曲線（ハ）が得られた。そして、この曲線（ハ）に基づいて２０％モジュラスの値を算出すると、約１０００ｇ／ｃｍ２  であった。
【００４９】
この弾性ゲルは、ＯＨ／ＮＣＯの価が実施例２の弾性ゲルと同じ２．０であるが、柔軟性を高めるテトラグライムを含まないため、指先で押圧するとかなり硬い感じであり、１０ｍｍ径のプローブで２０％圧縮変形した後、プローブを除去すると、１．７秒かかってゆっくりと元の形状に復元した。
【００５０】
［比較例２］
実施例１で用いたポリプロピレングリコールとトリイソシアネートを、ＯＨ／ＮＣＯの価が３．０となる割合で配合してゲル形成用材料を調製した。そして、このゲル形成用材料を型内に充填し、実施例１と同様の条件で反応させて弾性ゲルを得た。
【００５１】
この弾性ゲルについて実施例１と同様にして応力−圧縮変形曲線を求めたところ、図２のグラフに示す曲線（ニ）が得られた。そして、この曲線（ニ）に基づいて２０％モジュラスの値を算出すると、約３５０ｇ／ｃｍ２  であった。
【００５２】
この弾性ゲルは、ＯＨ／ＮＣＯの価を３．０にしたので、柔軟性を高めるテトラグライムを含まなくてもかなり柔軟であり、指先で押圧すると人体の筋肉と脂肪質の部位との中間的な柔軟性及び弾力性を有するものであった。しかし、テトラグライムを含まないため、１０ｍｍ径のプローブで２０％圧縮変形した後、プローブを除去すると、７．５秒かかって徐々に元の形状に復元し、筋肉や脂肪質の部位とはかなり異なる復元挙動を示した。
【００５３】
［実施例３］
ポリオール成分として、ポリプロピレングリコール（Ｍｗ：１０００）とグリセリンにポリプロピレングリコールを付加したトリオール（Ｍｗ：３０００）の混合物（重量比で５：１）に対し、実施例１で用いたトリイソシアネートをＯＨ／ＮＣＯの価が２．５となる割合で配合し、更に、有機分散媒として、オクタエチレングリコールジメチルエーテルを５５重量％含有させてゲル形成用材料を調製した。そして、このゲル形成用材料を型内に充填し、実施例１と同様の条件で反応させて弾性ゲルを得た。
【００５４】
この弾性ゲルについて実施例１と同様にして圧力−圧縮変形曲線を求め、２０％モジュラスの値を算出すると、約６６０ｇ／ｃｍ２  であった。
【００５５】
この弾性ゲルは、指先で押圧すると人体の筋肉に良く似た柔軟性と弾力性があり、１０ｍｍ径のプローブで２０％圧縮変形した後、プローブを除去すると瞬時（０．５秒以内）に復元する反撥力を有していた。
【００５６】
［実施例４］
ポリオール成分として、ポリプロピレングリコール（ＰＰＧ）の両端にポリエチレングリコール（ＰＥＧ）が結合したＰＥＧ−ＰＰＧ−ＰＥＧブロック共重合体（モル比１：２：１、Ｍｗ：２０００）に対し、実施例１で用いたトリイソシアネートをＯＨ／ＮＣＯの価が１．８となる割合で配合し、更に、有機分散媒として、ジエチレングリコールジメチルエーテルを６５重量％含有させてゲル形成用材料を調製した。そして、このゲル形成用材料を型内に充填し、実施例１と同様の条件で反応させて弾性ゲルを得た。
【００５７】
この弾性ゲルについて実施例１と同様にして圧力−圧縮変形曲線を求め、２０％モジュラスの値を算出すると、約１００ｇ／ｃｍ２  であった。
【００５８】
この弾性ゲルは、指先で押圧すると人体の脂肪質の部位に良く似た柔軟性と弾力性があり、１０ｍｍ径のプローブで２０％圧縮変形した後、プローブを除去すると瞬時（０．５秒以内）に復元する反撥力を有していた。
【００５９】
【発明の効果】
以上の説明から明らかなように、本発明のマネキン用弾性ゲルは、人体の軟組織に似た柔軟性と弾力性と復元挙動を示すので、この弾性ゲルで製作したマネキンに下着を装着すると、弾性ゲルが人体の軟組織とほぼ同じように変形して、あたかも生体の如き肉質感を示すようになり、その状態から、人体に下着を装着したときのボディー形状の変化や下着のフィット性の良否などを容易に推測できるといった顕著な効果を奏する。
【図面の簡単な説明】
【図１】本発明のマネキン用弾性ゲルでマネキンを製造する一方法の説明図である。
【図２】本発明の実施例１，２で得られたマネキン用弾性ゲル、及び、比較例１，２で得られた弾性ゲルについての、応力と圧縮変形との関係を示すグラフである。
【符号の説明】
１  外皮用フィルム
２  コアー材
３  第一の有機分散媒含有ポリウレタンゲル（マネキン用弾性ゲル）
４  第二の有機分散媒含有ポリウレタンゲル（マネキン用弾性ゲル）
Ｍ  女性の上半身正面像のマネキン
【図１】
0003614316.tif 000005
【図２】
0003614316.tif 000006